(57)【要約】【課題】保護被膜の成膜の影響を受けることがなく、特性が良好な光学記録媒体を提供する。【解決手段】基板１上に反射層２、色素記録層３、保護被膜４等が構成された光学記録媒体において、色素記録層３と保護被膜４との間に障壁層５を設ける。この障壁層５は、保護被膜４の成膜時における色素の拡散や、塗液又は接着剤の色素記録３への浸透などを防止する。【選択図】図１
2006236582.tif 000002
【特許請求の範囲】
【請求項１】
基板上に、反射層、色素を含有する記録層及び保護被膜を有し、該保護被膜を通して記録再生を行う光学記録媒体において、
該記録層と保護被膜との間に、記録層と保護被膜との混和を防止するための障壁層が設けられていることを特徴とする光学記録媒体。
【請求項２】
請求項１において、前記障壁層は、酸化珪素；硫化亜鉛；酸化亜鉛；窒化珪素；炭化珪素；酸化セリウム；酸化イットリウム；硫化イットリウム；および酸化物とイオウとの混合物から選ばれた少なくとも１種よりなることを特徴とする光学記録媒体。
【請求項３】
請求項１において、前記障壁層は、硫化亜鉛及び酸化珪素よりなることを特徴とする光学記録媒体。
【請求項４】
請求項１において、前記障壁層は、銀を主成分とし、さらにチタン、亜鉛、銅、パラジウム、及び金よりなる群から選ばれる少なくとも１種の元素を０．１〜１５原子％含有することを特徴とする光学記録媒体。
【請求項５】
請求項１において、前記障壁層は、銀を主成分とし、さらに少なくとも１種の希土類元素を０．１〜１５原子％含有することを特徴とする光学記録媒体。
【請求項６】
請求項１ないし５のいずれか１項において、前記障壁層の厚さが２〜２０００ｎｍであることを特徴とする光学記録媒体。
【請求項７】
請求項１ないし６のいずれか１項において、前記障壁層における保護被膜側界面の算術表面粗さＲａが２ｎｍ以下であることを特徴とする光学記録媒体。
【請求項８】
請求項４ないし５において、前記障壁層の厚さが２〜２０ｎｍであることを特徴とする光学記録媒体。
【発明の詳細な説明】
【技術分野】
【０００１】
本発明は、ディスク状の光学記録媒体に係り、特に保護被膜を通して色素含有記録層の記録再生を行う光学記録媒体に関する。
【背景技術】
【０００２】
現在、ＣＤ−Ｒ、ＣＤ−ＲＷ、ＭＯ等の各種光学記録媒体は、大容量の情報を記憶でき、ランダムアクセスが容易であるために、コンピュータのような情報処理装置における外部記憶装置として広く認知され普及しつつある。さらに、取り扱う情報量の増大により、記録密度を高めることが望まれている。
【０００３】
光学記録媒体の記録密度を上げるための一つの手段として、対物レンズの開口数を上げて情報記録面に集光される光スポットを微少化することが挙げられる。しかしながら、対物レンズの開口数を上げるとディスクの反り等の影響により集光される光スポットの収差が大きくなり、良好な記録再生信号が安定して得られないという問題が存在した。
【０００４】
一般に、光学記録媒体は、透明ディスク基板上に合金薄膜層や有機色素含有薄膜層などからなる記録層を有し、該記録層を介して基板とは反対側に反射層を有し、これらの記録層や反射層を覆う保護層を有する積層構造であり、基板を通してレーザー光にて記録・再生を行うものである。
【０００５】
媒体の反りによって発生する前記収差は、記録・再生用レーザー光が通過する透明基板の厚みを薄くすると小さくなるため、上記問題を解決するために、基板の厚みを０．１ｍｍ程度まで薄くすることが提案されている。
【０００６】
これに対応する光学記録媒体として、図３のように、ディスク基板１上に反射層２、記録層３及び保護被膜４をこの順に積層し、該保護被膜４を通してレーザ光を記録層３に入射して記録再生を行うようにしたものがある。この保護被膜は、フィルムないしシート状のものを接着剤によって貼り合わせたり、あるいは成膜用の塗液を塗布することによって形成されている。
【発明の開示】
【発明が解決しようとする課題】
【０００７】
種々の光学記録媒体の中でもＣＤ−ＲやＤＶＤ−Ｒなど、有機色素を含む記録層（以下、色素記録層と称すことがある）を有する光学記録媒体は、比較的安価で、かつ、再生専用の光学記録媒体との互換性を有するため、特に広く用いられている。
【０００８】
上記図３の光学記録媒体において、有機色素を含有する記録層を使用した場合、この光学記録媒体の製造工程においてフィルムないしシート状の保護被膜を色素記録層に貼り合わせる際に接着剤が色素記録層を侵してしまい、記録再生特性が悪化することがある。また、色素記録層の上に塗液を用いて保護被膜を設ける場合でも、該塗液が接着剤と同様に色素記録層を侵してしまうため、記録再生特性が悪化することがある。
【０００９】
本発明は、保護被膜の形成によって色素記録層が影響を受けることがなく、記録再生特性に優れている光学記録媒体を提供することを目的とする。
【課題を解決するための手段】
【００１０】
本発明の光学記録媒体は、基板上に、反射層、色素を含有する記録層及び保護被膜を有し、該保護被膜を通して記録再生を行う光学記録媒体において、該記録層と保護被膜との間に、記録層と保護被膜層との混和を防止するための障壁層が設けられていることを特徴とするものである。
【００１１】
かかる本発明の光学記録媒体は、色素記録層と保護被膜との間に障壁層が設けられており、該障壁層が該保護被膜形成時における接着剤成分や塗液の色素記録層への拡散、浸透や、色素の保護被膜側への拡散等の混和現象を防止する。これにより、形成される保護被膜が色素記録層に影響を与えることがなく、光学記録媒体の記録再生特性が良好なものとなる。
【００１２】
この障壁層や、基板、反射層、記録層、保護被膜の好ましい構成等については後に詳述する。
【００１３】
なお、本発明では、障壁層における保護被膜側（記録再生光入射側）界面の算術表面粗さＲａを２ｎｍ以下とすることにより、レーザ光の散乱が防止され、記録再生特性が向上する。
【発明の効果】
【００１４】
本発明によれば、色素記録層を有する高密度光記録媒体が提供される。この色素記録層は、保護被膜の成膜の影響を受けることがなく、光学記録媒体の記録特性はきわめて良好である。
【発明を実施するための最良の形態】
【００１５】
以下、本発明の好ましい形態について図面を参照しながら詳細に説明する。
【００１６】
図１は本発明の実施の形態に係る光学記録媒体の層構成を示す模式的な断面図である。この光学記録媒体は、基板１と、その上に順次に形成された反射層２、色素記録層３、障壁層５及び保護被膜４を有する。図示はしないが、反射層２の下に下引き層が設けられてもよく、基板１の図の下側の面に筆記具記入可能層を設けてもよい。
【００１７】
図２は、図１の光学記録媒体を基板同士が対面するように貼り合わせた両面記録方式の光学記録媒体の断面図である。図２では２枚の記録を貼り合わせているが、１枚の基板の両面にそれぞれ反射層２、記録層３、障壁層５及び保護被膜４を順次形成してもよい。
【００１８】
次に、この光学記録媒体の各層及び基板について個別に詳細に説明する。
（１）反射層について
本発明の光学記録媒体においては、反射層は金属又は合金特に耐食性が良好で安価な合金よりなることが好ましい。また、特に、記録再生光波長が５００ｎｍより短くなると、良好な記録再生信号を得るためには反射層の表面粗さが重要となる。
【００１９】
ＣＤ−ＲやＤＶＤ−Ｒのように、基板を通して記録再生する従来の構成の光学記録媒体では、良好な記録再生信号特性を得るためには色素記録層表面の表面粗さが重要であり、反射膜の表面粗さは大きな影響を及ぼさないため、あまり重要ではなかった。
【００２０】
図１に代表される、本発明の光学記録媒体の構成では、記録再生光は反射層２と色素記録層３の界面で反射されるため、良好な記録再生信号を得るためには、支持体である基板上に設けられた反射膜の記載層側界面の表面粗さが重要であり、具体的には算術表面粗さＲａが２ｎｍ以下とすることが好ましく、１ｎｍ以下とすることがより好ましい。
【００２１】
なお、有機色素系光学記録媒体に通常用いられている銀反射膜を、充分な反射光量が得られる程度に厚くしていくと表面粗さが大きくなり、良好な記録再生信号が得られない畏れがある。
【００２２】
各種金属又は合金材料を、充分な反射光量が得られるように１００ｎｍの厚さに成膜したときの算術表面粗さＲａを原子間力顕微鏡（Ｄｉｇｉｔａｌ  Ｉｎｓｔｒｕｍｅｎｔｓ製Ｎａｎｏ  ＳｃｏｐｅIIIa）で測定したところ、下記の様な結果となった。
銀                                                        ３．４ｎｍ
３原子％の亜鉛を含有する銀                                ０．６ｎｍ
０．２原子％のチタニウムを含有する銀                      ２．１ｎｍ
０．９重量％のパラジウムと１．０重量％の銅を含有する銀    １．０ｎｍ
０．９原子％の銅と１．０原子％の金を含有する銀            １．６ｎｍ
０．９原子％の銅と２．０原子％の金を含有する銀            ０．７ｎｍ
０．９原子％の銅と１．０原子％の金と０．７原子％のネオジウムを含有す
る銀                                                      ０．４ｎｍ
【００２３】
この結果から、銀を主成分とし、チタン、亜鉛、銅、パラジウム、金よりなる群から選ばれる少なくとも１種の元素を０．１〜１５原子％含有することが好ましい。チタン、亜鉛、銅、パラジウム、金のうち２種以上含む場合は、各々０．１〜１５原子％でもかまわないが、それらの合計が０．１〜１５原子％であることが好ましい。
【００２４】
また、銀を主成分とし、少なくとも１種の希土類元素を０．１〜１５原子％含有する合金も好ましい。希土類の中では、ネオジウムが好ましい。
【００２５】
反射層としては金のみからなる層は耐食性に優れ、好適である。ただし、銀合金に比べて高価である。
【００２６】
より好ましい合金組成は、銀を主成分とし、チタン、亜鉛、銅、パラジウム、金よりなる群から選ばれる少なくとも１種の元素を０．１〜１５原子％含有し、かつ少なくとも１種の希土類元素を０．１〜１５原子％含有するものである。
【００２７】
反射層の厚さは２０〜４００ｎｍ特に４０〜２００ｎｍ程度が好適である。なお、膜厚を薄くしていくと表面粗さは減少することが知られている。そのため、チタニウムを添加した場合（上記測定ではＲａ＝２．１ｎｍであった）でも、反射層の厚みを薄くすることにより使用可能となる。
【００２８】
（２）記録層について
本発明の光学記録媒体では、記録層は色素を含有するものである。色素としては、成膜が容易であるところから有機色素が好ましく、例えばフタロシアニン系色素、ナフタロシアニン系色素、シアニン系色素、アゾ系色素、スクアリリウム系色素、含金属アゾ系色素、含金属インドアニリン系色素、トリアリールメタン系色素、メロシアニン系色素、アズレニウム系色素、ナフトキノン系色素、アントラキノン系色素、インドフェノール系色素、キサンテン系色素、オキサジン系色素、ピリリウム系色素等を用いることができる。有機色素の中でも含金属アゾ系色素が、記録感度に優れ、かつ耐光性に優れるため好ましい。
【００２９】
記録層の成膜方法としては、真空蒸着法、ドクターブレード法、キャスト法、スピンコート法、浸漬法等一般に行われている薄膜形成法が挙げられるが、量産性、コスト面からはスピンコート法が好ましい。また厚みの均一な記録層が得られるという点からは、塗布法より真空蒸着法の方が好ましい。
【００３０】
スピンコート法による成膜の場合、回転数は１０〜１５０００ｒｐｍが好ましく、スピンコートの後、加熱あるいは溶媒蒸気にあてる等の処理を行っても良い。
【００３１】
ドクターブレード法、キャスト法、スピンコート法、浸漬法等の塗布方法により記録層を形成する場合の塗布溶媒としては、基板を侵さない溶媒であればよく、特に限定されない。例えば、ジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。
【００３２】
真空蒸着法の場合は、例えば色素と、必要に応じて各種添加剤等の記録層成分を、真空容器内に設置されたるつぼに入れ、真空容器内を真空ポンプで１０−２〜１０−５Ｐａ程度にまで排気した後、るつぼを加熱して記録層成分を蒸発させ、るつぼと向き合って置かれた基板上に蒸着させることにより、記録層を形成する。
【００３３】
なお、記録層は、記録層の安定性や耐光性向上のために、一重項酸素クエンチャーとして遷移金属キレート化合物（例えば、アセチルアセトナートキレート、ビスフェニルジチオール、サリチルアルデヒドオキシム、ビスジチオ−α−ジケトン等）等や、記録感度向上のために金属系化合物等の記録感度向上剤を含有していても良い。ここで金属系化合物とは、遷移金属等の金属が原子、イオン、クラスター等の形で化合物に含まれるものを言い、例えばエチレンジアミン系錯体、アゾメチン系錯体、フェニルヒドロキシアミン系錯体、フェナントロリン系錯体、ジヒドロキシアゾベンゼン系錯体、ジオキシム系錯体、ニトロソアミノフェノール系錯体、ピリジルトリアジン系錯体、アセチルアセトナート系錯体、メタロセン系錯体、ポルフィリン系錯体のような有機金属化合物が挙げられる。金属原子としては特に限定されないが、遷移金属であることが好ましい。
【００３４】
さらに、必要に応じて通常ＣＤ−Ｒに用いられるような波長７７０〜８３０ｎｍ程度の近赤外レーザーや、ＤＶＤ−Ｒに用いられるような波長６２０〜６９０ｎｍ程度の赤色レーザー、あるいは波長４１０ｎｍや５１５ｎｍなどのいわゆるブルーレーザーなど、複数の波長の記録光に対し、各々を用いての記録に適する色素を併用して、複数の波長域でのレーザー光による記録に対応する光学記録媒体とすることもできる。
【００３５】
さらに、色素記録層の成膜に際しては、必要に応じて、バインダー、レベリング剤、消泡剤等を併用することもできる。好ましいバインダーとしては、ポリビニルアルコール、ポリビニルピロリドン、ニトロセルロース、酢酸セルロース、ケトン系樹脂、アクリル系樹脂、ポリスチレン系樹脂、ウレタン系樹脂、ポリビニルブチラール、ポリカーボネート、ポリオレフィン等が挙げられる。
【００３６】
記録層の膜厚は、記録方法などにより適した膜厚が異なるため、特に限定するものではないが、通常１０ｎｍ〜５μｍ、好ましくは３０ｎｍ〜３μｍである。
【００３７】
（３）障壁層について
この障壁層は、保護被膜の成膜時における色素の保護被膜への拡散や、保護被膜形成用塗布液の色素記録層への浸透、あるいは保護被膜接着時の接着剤成分の色素記録層への拡散、浸透などの混和現象を防止するためのものである。
【００３８】
この障壁層を構成する材料は、酸化珪素とくに二酸化珪素や、酸化亜鉛、酸化セリウム、酸化イットリウム等の酸化物；硫化亜鉛、硫化イットリウムなどの硫化物；窒化珪素などの窒化物；炭化珪素；酸化物とイオウとの混合物；および後述の合金などが挙げられる。中でも酸化珪素、硫化亜鉛、酸化亜鉛、窒化珪素、炭化珪素、酸化セリウム、酸化イットリウム、および酸化物とイオウとの混合物から選ばれた少なくとも１種よりなるものが好適である。また、酸化珪素と硫化亜鉛との３０：７０〜９０：１０程度（重量比）の混合物も好適である。また、イオウと二酸化イットリウムの混合物を酸化亜鉛との混合物（Ｙ２Ｏ２Ｓ−ＺｎＯ）も好適である。
【００３９】
合金としては、銀を主成分とし、さらにチタン、亜鉛、銅、パラジウム、及び金よりなる群から選ばれる少なくとも１種の元素を０．１〜１５原子％含有するものが好適である。また、銀を主成分とし、少なくとも１種の希土類元素を０．１〜１５原子％含有するものも好適である。この希土類としては、ネオジウム、プラセオジウム、セリウム等が好適である。
【００４０】
この障壁層の厚みは２〜２０００ｎｍ、好ましくは２〜２０ｎｍ特に２〜１０ｎｍ程度が好ましい。障壁層の厚さが過度に薄いと、上記の混和現象の防止が不十分となる。障壁層が過度に厚くても混和防止には不必要であるばかりでなく、光の透過率を低下させるおそれもある。特に、合金の場合は、光の透過率を過度に低下させるため２〜２０ｎｍ特に２〜１０ｎｍ程度が好ましい。
【００４１】
（４）保護被膜について
障壁層の上に形成する保護被膜の材料としては、反射層を外力から保護するものであれば特に限定されない。有機物質の材料としては、熱可塑性樹脂、熱硬化性樹脂、電子線硬化性樹脂、ＵＶ硬化性樹脂等を挙げることができる。
【００４２】
熱可塑性樹脂、熱硬化性樹脂などは適当な溶剤に溶解して塗布液を塗布し、乾燥することによって形成することができる。ＵＶ硬化性樹脂は、そのままもしくは適当な溶剤に溶解して塗布液を調製した後にこの塗布液を塗布し、ＵＶ光を照射して硬化させることによって形成することができる。ＵＶ硬化性樹脂としては、例えば、ウレタンアクリレート、エポキシアクリレート、ポリエステルアクリレートなどのアクリレート系樹脂を用いることができる。これらの材料は単独であるいは混合して用いても良いし、１層だけではなく多層膜にして用いても良い。
【００４３】
保護被膜の塗布による形成方法としては、記録層と同様にスピンコート法やキャスト法等の塗布法が用いられるが、この中でもスピンコート法が好ましい。
【００４４】
保護被膜は、上記の樹脂よりなる薄いフィルム又はシート状の被膜を接着剤で接着して設けることもできる。接着剤としては、常温硬化型接着剤、熱硬化型接着剤、電子線硬化型接着剤、ＵＶ硬化型接着剤など各種のものを用いることができる。
【００４５】
保護被膜の膜厚は、０．１μｍ〜０．３ｍｍ特に０．１μｍ〜２００μｍが好ましい。
【００４６】
（５）基板について
本発明の光学記録媒体における基板の材料としては、必要な強度、耐久性を有していれば特に限定されるものではない。
【００４７】
従来から基板材料として用いられている、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるもの、ガラス上に光硬化性樹脂等の放射線硬化性樹脂からなる樹脂層を設けたもの等はいずれも使用することができる。
【００４８】
なお、高生産性、コスト、耐吸湿性などの点からは、射出成型ポリカーボネートが好ましい。耐薬品性、耐吸湿性などの点からは、非晶質ポリオレフィンが好ましい。また、高速応答性などの点からは、ガラス基板が好ましい。
【００４９】
基板は記録光及び再生光の波長で透明である必要はないため、高速回転時の振動防止のため、ポリカーボネート等の樹脂に、カーボンファイバー等のフィラーを入れて剛性を高めても良い。
【００５０】
基板の板面に記録再生光の案内溝やピットを有していてもよい。このような案内溝やピットは、基板の成形時に付与することが好ましいが、基板の上に紫外線硬化樹脂層を用いて付与することもできる。案内溝がスパイラル状の場合、この溝ピッチが０．１〜１．６μｍ程度であることが好ましい。
【００５１】
（６）レーザー等について
本発明の光学記録媒体について使用されるレーザー光は、Ｎ２、Ｈｅ−Ｃｄ、Ａｒ、Ｈｅ−Ｎｅ、ルビー、半導体、色素レーザーなどが挙げられるが、軽量であること、コンパクトであること、取り扱いの容易さ等から半導体レーザーが好適である。
【００５２】
上記のようにして得られた本発明の光学記録媒体への記録は、基板の両面又は片面に設けた記録層に１μｍ程度に集束したレーザー光を照射することにより行う。レーザー光の照射された部分には、レーザー光エネルギーの吸収による、分解、発熱、溶解等の記録層の熱的変形が起こり、光学特性が変化する。
【００５３】
記録された情報の再生は、レーザー光により、光学特性の変化が起きている部分と起きていない部分の反射率の差を読みとることにより行う。
【実施例】
【００５４】
以下に実施例及び比較例を挙げて本発明を具体的に説明するが、本発明はその要旨を越えない限り、以下の実施例に限定されるものではない。
【００５５】
実施例１
トラックピッチ０．７４μｍの案内溝を有する厚さ０．６ｍｍの支持基板上に８０ｎｍの銀反射層、吸光度（空気をリファレンスとして波長５９８ｎｍで測定した吸光度）０．７を示す厚みでＤＶＤ−Ｒ用含金属アゾ色素記録層を設け、その上に厚み５ｎｍの硫化亜鉛と二酸化シリコンの混合物（重量混合比１：１）からなる障壁層を設けた後、厚さ９０μｍのポリカーボネート製シートよりなる保護被膜をＵＶ硬化型樹脂（大日本インキ化学工業（株）製ＳＤ−３１８）で貼り合わせた。
【００５６】
この光学記録媒体に対し、波長６５０ｎｍ、開口数０．６５の記録再生評価機で記録再生を行ったところ、記録前のプッシュプル信号振幅が０．２３、反射率２１％、変調度６３％の良好な再生信号が得られた。
【００５７】
実施例２
障壁層の厚さを１０ｎｍとしたこと以外は実施例１と同様にしてディスクを作製した。
【００５８】
この光学記録媒体を同様にして記録再生評価機で記録再生を行ったところ、記録前のプッシュプル信号振幅が０．２３、反射率２１％、変調度６２％の良好な再生信号が得られた。
【００５９】
実施例３
障壁層として厚さ５ｎｍの二酸化シリコン層を形成したこと以外は実施例１と同様にして光学記録媒体を作製した。
【００６０】
この光学記録媒体を同様にして記録再生評価機で記録再生を行ったところ、記録前のプッシュプル信号振幅が０．２２、反射率２１％、変調度６２％の良好な再生信号が得られた。
【００６１】
実施例４
障壁層の厚さを１０ｎｍとしたこと以外は実施例３と同様にして光学記録媒体を作製した。
【００６２】
この光学記録媒体を同様にして記録再生評価機で記録再生を行ったところ、記録前のプッシュプル信号振幅が０．２０、反射率２１％、変調度６０％の良好な再生信号が得られた。
【００６３】
実施例５
障壁層として厚み５ｎｍの３原子％の亜鉛を含有する銀合金からなる層を設けたこと以外は実施例１と同様にして光学記録媒体を作製した。
【００６４】
この光学記録媒体を同様にして記録再生評価機で記録再生を行ったところ、記録前のプッシュプル信号振幅が０．１０、反射率１８％、変調度６１％の良好な再生信号が得られた。
【００６５】
この亜鉛を含有する銀合金障壁層の表面粗さを原子間力顕微鏡（Ｄｉｇｉｔａｌ  Ｉｎｓｔｒｕｍｅｎｔｓ製Ｎａｎｏ  ＳｃｏｐｅIIIa）で測定したところ、Ｒａ＝０．４ｎｍであった。
【００６６】
実施例６
障壁層の厚さを１０ｎｍとしたこと以外は実施例５と同様にして光学記録媒体を作製した。
【００６７】
この光学記録媒体を同様にして記録再生評価機で記録再生を行ったところ、記録前のプッシュプル信号振幅が０．２５、反射率２８％、変調度６４％の良好な再生信号が得られた。
【００６８】
この銀合金障壁層の表面粗さを原子間力顕微鏡（Ｄｉｇｉｔａｌ  Ｉｎｓｔｒｕｍｅｎｔｓ製Ｎａｎｏ  ＳｃｏｐｅIIIa）で測定したところ、Ｒａ＝０．５ｎｍであった。
【００６９】
比較例１
障壁層を設けないこと以外は実施例１と同様にして光学記録媒体を作製した。しかしながら、保護基板をＵＶ硬化型接着剤で貼り合わせる際に色素が接着剤に溶けだし、良好な光学記録媒体が作製できなかった。
【図面の簡単な説明】
【００７０】
【図１】実施の形態に係る光学記録媒体の構成を示す厚み方向の断面図である。
【図２】別の実施の形態に係る光学記録媒体の構成を示す厚み方向の断面図である。
【図３】従来例に係る光学記録媒体の構成を示す厚み方向の断面図である。
【符号の説明】
【００７１】
１  基板
２  反射層
３  記録層
４  保護被膜
５  障壁層
【図１】
2006236582.tif 000003
【図２】
2006236582.tif 000004
【図３】
2006236582.tif 000005